(57)【要約】【課題】高コントラストなホログラフィ立体像を表示するための空間光変調器を提供する。【解決手段】空間光変調器１は、磁化の向きが一方向に固定された磁化固定層３１と、磁化固定層３１よりも容易に磁化の向きを回転することができる磁化自由層３３と、磁化固定層３１と磁化自由層３３との間の中間層３２とを少なくとも有する光変調素子３０の磁気光学効果により入射光を変調するものである。空間光変調器１は、複数の光変調素子３０が２次元配列され当該光変調素子３０間に絶縁層４０を備える階層と、光変調素子３０同士の間に対応する領域であって絶縁体４０の光入射側の一面を被覆するように設けられた素子間磁性層７０と、光変調素子３０と素子間磁性層７０との間を絶縁する絶縁層４２と、を備え、素子間磁性層７０は、磁化の向きが一方向に固定されている。【選択図】図３
2015014671.tif 000002
【特許請求の範囲】
【請求項１】
磁化の向きが一方向に固定された磁化固定層と、前記磁化固定層よりも容易に磁化の向きを回転することができる磁化自由層と、前記磁化固定層と磁化自由層との間の中間層とを少なくとも有する光変調素子の磁気光学効果により前記磁化自由層側からの入射光を変調する空間光変調器において、
複数の前記光変調素子が２次元配列され当該光変調素子間に絶縁体を備える階層と、
前記光変調素子同士の間に対応する領域であって前記絶縁体の光入射側の一面を被覆するように設けられた素子間磁性層と、
前記光変調素子と前記素子間磁性層との間を絶縁する絶縁体の層と、を備え、
前記素子間磁性層は、磁化の向きが一方向または他方向に固定されていることを特徴とする空間光変調器。
【請求項２】
前記光変調素子と前記素子間磁性層との間を絶縁する絶縁体の層は、前記光変調素子および当該光変調素子間を被覆するように設けられていることを特徴とする請求項１に記載の空間光変調器。
【請求項３】
前記光変調素子と前記素子間磁性層との間を絶縁する絶縁体の層は、前記光変調素子同士の間に対応する領域を被覆するように設けられていることを特徴とする請求項１に記載の空間光変調器。
【請求項４】
前記素子間磁性層は、そのカー回転角が、前記光変調素子の磁化自由層のカー回転角とほぼ同等となるように構成されていることを特徴とする請求項１から請求項３のいずれか一項に記載の空間光変調器。
【請求項５】
前記素子間磁性層は、その保磁力が、前記光変調素子の磁化自由層の保磁力よりも大きくなるように構成されていることを特徴とする請求項１から請求項４のいずれか一項に記載の空間光変調器。
【発明の詳細な説明】
【技術分野】
【０００１】
本発明は、磁気光学効果により入射光を変調する光変調素子を具備した空間光変調器に係り、特に、ホログラフィ立体像を表示するための光変調に用いる空間光変調器に関する。
【背景技術】
【０００２】
光の位相や振幅を空間的に変調する光学素子は、ホログラフィ等の画像露光装置に応用され、ディスプレイ技術や記録技術等の分野で広く利用されている。また、２次元で並列に光情報を処理することができるため、光情報処理技術等への応用も研究されている。
【０００３】
代表的な空間光変調器（ＳＬＭ：Spatial Light Modulator）として液晶パネルを用いたものが挙げられるが、液晶パネルによるＳＬＭは、ピクセルサイズ数μｍ以下の微細化は困難であり、応答時間も数十μｓ程度と非常に遅い。
【０００４】
液晶パネルによるＳＬＭの微細化の問題と応答速度の問題を解決する手法として、従来、例えば２つのアプローチが知られている。第１のアプローチは、液晶パネルの代わりに磁性ガーネット膜のような磁性膜を利用し、Ｘ側とＹ側の駆動電流によって発生する合成磁界により各画素の磁化方向を個別に制御する方式（磁界印加方式）の空間光変調器とするものである（例えば特許文献１参照）。なお、この空間光変調器における各画素は、１個１個完全に独立した個別の素子ではなく、実際には、ＬＰＥ（liquid phase epitaxy）法等によって基板上の全面に磁性膜を育成し、その磁性膜を多数の画素に磁気的に区画した状態としたものである。特許文献１に記載された空間光変調器は、Ｘ側とＹ側の駆動ラインによって各画素をその中心を除いて「井」の字状に囲むように配線されている。この空間光変調器は、このような配線が設けられているので、数μｍ以下の微細な画素を形成することは困難であり、また、電流による合成磁界を利用するために、さらなる画素の微細化を行うと隣の画素へのクロストークが大きくなるという問題がある。
【０００５】
第２のアプローチは、本願発明者らが提案しており、液晶パネルの代わりにスピン注入型磁化反転素子を備えた空間光変調器を利用するものである（例えば特許文献２参照）。なお、非特許文献１には、スピン注入磁化反転素子を複数個並べて画素アレイを形成し、極カー効果を測定することによって電流パルスによる光変調動作を検証する実験が報告されている。
【０００６】
特許文献２や非特許文献１に記載の技術では、磁気ランダムアクセスメモリ（ＭＲＡＭ）の分野に適用されているスピン注入磁化反転素子が、光変調素子として用いられている。スピン注入磁化反転素子は、例えば、ＣＰＰ−ＧＭＲ（Current Perpendicular to Plane Giant MagnetoResistance：垂直通電型巨大磁気抵抗効果）素子や、ＴＭＲ（Tunnel MagnetoResistance：トンネル磁気抵抗効果）素子等である。
【０００７】
ここで、スピン注入磁化反転を利用すると共に、反射光の偏光を検出する磁気カー効果を利用した光変調素子（スピン注入型光変調素子）の概要について図７を参照して説明する。図７に示す光変調素子３０は、一例として磁化固定層３１、中間層３２、磁化自由層３３によって構成されている。光変調素子３０の上部には、ＩＺＯやＩＴＯ等からなる透明電極材料で形成された上部電極５０が配置される。光変調素子３０の下部にはＣｕ等からなる下部電極２０が配置される。このように配置することで、光変調素子３０に流す電流（例えばパルス電流）の大きさと向きにより磁化自由層３３の磁化の向きを制御することができる。この場合、磁化自由層３３の磁化の向きは、電流源８１からのパルス電流を流す向きによって制御することができるため、パルス電流によって光の偏光面を制御する光変調素子として動作させることができる。
【０００８】
図７に示すように、レーザ光源９０から照射された光は、様々な偏光成分を含んでいるが、偏光フィルタ９１によって、ある方向の偏光成分だけを含むようにフィルタリングされる。そして、偏光フィルタ９１とハーフミラー９３からなる偏光ビームスプリッタ（ＰＢＳ）を通過したレーザ光は、磁化自由層３３の磁化の向きや大きさにより偏光面が回転する。例えば、磁化自由層３３の磁化の向きが下向きであるときに反射したレーザ光の偏光面が、光変調によって、図７（ａ）のように例えば時計回りにθkだけ（＋θk）回転する場合は、この反射光は偏光フィルタ９２を通過するので「明状態」となる。一方、磁化自由層３３の磁化の向きが上向きであるときに反射したレーザ光の偏光面が、光変調によって、図７（ｂ）のように例えば反時計回りにθk（−θk）だけ回転する場合は、この反射光は偏光フィルタ９２を通過しないので「暗状態」となる。
【先行技術文献】
【特許文献】
【０００９】
【特許文献１】特許第４５９６４６８号公報
【特許文献２】特開２００８−８３６８６号公報
【非特許文献】
【００１０】
【非特許文献１】K. Aoshima et. al, ”Spin transfer switching in current-perpendicular-to-plane spin valve observed by magneto-optical Kerr effect using visible light.”, Appl. Phys. Lett. 91, 052507 (2007)
【発明の概要】
【発明が解決しようとする課題】
【００１１】
本願発明者らは、液晶パネルによるＳＬＭの微細化の問題と応答速度の問題を解決し、例えばホログラフィ立体像を表示するために、スピン注入型の光変調素子による光変調度を高くするための技術をこれまで提案してきた。このスピン注入型の光変調素子を２次元配列する空間光変調器には、微細化の問題や応答速度の問題以外にも、改良の余地があった。例えば特許文献２に記載されているように、スピン注入磁化反転素子を光変調素子として用いた空間光変調器を構成する場合、２次元配列する各光変調素子を個別に電気的に駆動させるために、当然ながら光変調素子同士を互いに分離して絶縁するための絶縁体が設けられる。
【００１２】
このようなスピン注入型の光変調素子を用いた空間光変調器では、光変調素子の光変調度を高くしたとしても、入射光が、各光変調素子だけに当たるのではなく、光変調素子間の絶縁体にも当たってしまう。そして、このような絶縁体からの反射光は、偏光面が回転していない。よって、図７（ａ）の「明状態」となることはなく、かつ、図７（ｂ）の「暗状態」ともならずに明・暗の中間状態となってしまう。つまり、光変調素子間の絶縁体からの反射光は、出射側の偏光フィルタでは完全には取り除くことができない。そのため、例えばホログラフィ立体像として表示される再生像のノイズ成分となって、コントラストが低下してしまう。
【００１３】
本発明は、以上のような問題点に鑑みてなされたものであり、高コントラストなホログラフィ立体像を表示するための空間光変調器を提供することを課題とする。
【課題を解決するための手段】
【００１４】
前記課題を解決するために、本発明の請求項１に係る空間光変調器は、磁化の向きが一方向に固定された磁化固定層と、前記磁化固定層よりも容易に磁化の向きを回転することができる磁化自由層と、前記磁化固定層と磁化自由層との間の中間層とを少なくとも有する光変調素子の磁気光学効果により前記磁化自由層側からの入射光を変調する空間光変調器において、複数の前記光変調素子が２次元配列され当該光変調素子間に絶縁体を備える階層と、前記光変調素子同士の間に対応する領域であって前記絶縁体の光入射側の一面を被覆するように設けられた素子間磁性層と、前記光変調素子と前記素子間磁性層との間を絶縁する絶縁体の層と、を備え、前記素子間磁性層は、磁化の向きが一方向または他方向に固定されていることを特徴とする。
【００１５】
かかる構成によれば、空間光変調器は、光変調素子と光変調素子との間、つまり、画素間で空いているところの絶縁体に、磁化の向きが一定の方向に固定されている素子間磁性層を上乗せされて構成される。したがって、本発明に係る空間光変調器で光変調させるための入射光のうち、光変調素子と光変調素子との間の絶縁体の上に積層された素子間磁性層で反射した反射光は、出力光側に配置される偏光フィルタで遮光されるように偏光フィルタを設定することができる。そのため、例えばホログラフィ立体像として表示される再生像のノイズ成分を低減することができる。一方、本発明に係る空間光変調器で光変調させるための入射光のうち、光変調素子で反射した反射光は、磁化自由層の磁化の向きや大きさにより偏光面が回転し、出力光側の偏光フィルタで遮光されるか、または透過する。そのため、高コントラストなホログラフィ立体像を表示することができる。
【００１６】
また、本発明の請求項２に係る空間光変調器は、請求項１に記載の空間光変調器において、前記光変調素子と前記素子間磁性層との間を絶縁する絶縁体の層は、前記光変調素子および当該光変調素子間を被覆するように設けられていることを特徴とする。
【００１７】
かかる構成によれば、空間光変調器は、絶縁体が光変調素子と光変調素子との間に設けられると共に、絶縁体が光変調素子および当該光変調素子間を被覆するよう素子間磁性層側にも設けられている。したがって、本発明に係る空間光変調器では、素子間磁性層側に設けられた絶縁体によって、素子間磁性層と、光変調素子との電気的な短絡を防止することができる。
【００１８】
また、本発明の請求項３に係る空間光変調器は、請求項１に記載の空間光変調器において、前記光変調素子と前記素子間磁性層との間を絶縁する絶縁体の層は、前記光変調素子同士の間に対応する領域を被覆するように設けられていることを特徴とする。
【００１９】
かかる構成によれば、空間光変調器は、絶縁体が光変調素子と光変調素子との間に設けられると共に、絶縁体が素子間磁性層側において光変調素子同士の間に対応する領域にも設けられている。したがって、本発明に係る空間光変調器では、素子間磁性層側に設けられた絶縁体によって、素子間磁性層と、光変調素子との電気的な短絡を防止することができる。
【００２０】
また、本発明の請求項４に係る空間光変調器は、請求項１から請求項３のいずれか一項に記載の空間光変調器において、前記素子間磁性層は、そのカー回転角が、前記光変調素子の磁化自由層のカー回転角とほぼ同等となるように構成されていることを特徴とする。
【００２１】
かかる構成によれば、空間光変調器は、光変調させるための入射光のうち、素子間磁性層で反射した反射光における偏光面の回転角と、光変調素子の入射光側に配置された磁化自由層で反射した反射光における偏光面の回転角とがほぼ同等となる。したがって、出力光側に配置される偏光フィルタで遮光される暗状態に対応した磁化自由層の磁化の向きのときに入射して、本発明に係る空間光変調器で反射する光では、素子間磁性層の反射光は、光変調素子の反射光と同等の暗状態となる。
【００２２】
また、本発明の請求項５に係る空間光変調器は、請求項１から請求項４のいずれか一項に記載の空間光変調器において、前記素子間磁性層は、その保磁力が、前記光変調素子の磁化自由層の保磁力よりも大きくなるように構成されていることを特徴とする。
【００２３】
かかる構成によれば、空間光変調器は、光変調素子において、磁化自由層の保磁力は磁化固定層よりも容易に磁化の向きを回転することができる程度の保磁力であり、一方、素子間磁性層の保磁力は、磁化自由層の保磁力よりも大きい。つまり、本発明に係る空間光変調器は、光変調素子の磁化反転動作等にかかわらず、素子間磁性層の磁化が一方向に固定される。そのため、磁化反転動作等にかかわらず、素子間磁性層から出射した光の偏光の向きが一方向のままであり、高コントラストなホログラフィ立体像を安定に表示することができる。
【発明の効果】
【００２４】
本発明によれば、高コントラストなホログラフィ立体像を表示することができる。
【図面の簡単な説明】
【００２５】
【図１】本発明の実施形態に係る空間光変調器を模式的に示す平面図である。
【図２】本発明の第１実施形態に係る空間光変調器を模式的に示す部分断面図であって、（ａ）は図１に仮想線で示す画素単位のＡ−Ａ線矢視における断面図、（ｂ）は明状態における素子の磁化の向きを模式的に示す（ａ）の略図、（ｃ）は暗状態における素子の磁化の向きを模式的に示す（ａ）の略図を示している。
【図３】本発明の第１実施形態に係る空間光変調器の素子間磁性層を模式的に示す部分断面図であって、図１のＡ−Ａ線矢視における断面図を示している。
【図４】本発明の第２実施形態に係る空間光変調器を模式的に示す部分断面図であって、（ａ）は図１に仮想線で示す画素単位のＡ−Ａ線矢視における断面図、（ｂ）は明状態における素子の磁化の向きを模式的に示す（ａ）の略図、（ｃ）は暗状態における素子の磁化の向きを模式的に示す（ａ）の略図を示している。
【図５】本発明の第２実施形態に係る空間光変調器の素子間磁性層を模式的に示す部分断面図であって、図１のＡ−Ａ線矢視における断面図を示している。
【図６】本発明の実施形態に係る空間光変調器に適用できる磁性膜の物理特性の測定例を示すグラフであって、（ａ）は磁化自由層に用いる磁性膜、（ｂ）は素子間磁性層に用いる磁性膜を示している。
【図７】従来のスピン注入による磁化反転を用いた光変調を示す模式図であって、（ａ）は明状態における素子の磁化の向き、（ｂ）は暗状態における素子の磁化の向きを示している。
【図８】比較例に係る空間光変調器を模式的に示す平面図である。
【図９】比較例に係る空間光変調器を模式的に示す部分断面図であって、（ａ）は図８に仮想線で示す画素単位のＤ−Ｄ線矢視における断面図、（ｂ）は明状態における素子の磁化の向きを模式的に示す（ａ）の略図、（ｃ）は暗状態における素子の磁化の向きを模式的に示す（ａ）の略図を示している。
【図１０】比較例に係る空間光変調器を模式的に示す部分断面図であって、図８のＤ−Ｄ線矢視における断面図を示している。
【発明を実施するための形態】
【００２６】
以下、本発明の空間光変調器について図面を参照して詳細に説明する。なお、各図面で示す部材の膜厚や大きさ、位置関係等は、説明を明確にするため誇張していることがある。
【００２７】
（第１実施形態）
［１．空間光変調器の構成の概要］
本発明の第１実施形態に係る空間光変調器１の構成の概要について図１、図２および図３を参照して説明する。
【００２８】
図１に示すように、空間光変調器１は、主として、基板１０と、下部電極２０と、光変調素子３０と、絶縁層４０と、上部電極５０と、素子間磁性層７０とを備えている。
空間光変調器１は、次の階層構造となっている。
【００２９】
ここでは、一例として、基板１０の上には、下部電極２０として、行方向に４本の電極２１，２２，２３，２４が形成されている。特に区別しない場合、下部電極２０と表記する。下部電極２０間には絶縁層４０が形成されている。
下部電極２０の上には、複数の光変調素子３０が２次元配列されている。光変調素子３０間には絶縁層４０が形成されている。
光変調素子３０の上には、透明な上部電極５０として、列方向に３本の電極５１，５２，５３が形成されている。特に区別しない場合、上部電極５０と表記する。上部電極５０間には絶縁層４０が形成されている。
上部電極５０の上には、絶縁体層４０を介して素子間磁性層７０が形成されている。
空間光変調器１は、上方から入射する光を、光変調素子３０の磁気光学効果により入射変調して反射する反射型の空間光変調器である。
【００３０】
図１に仮想線で示す画素単位２のＡ−Ａ線矢視における断面図を図２（ａ）に示し、図１のＡ−Ａ線矢視における断面図を図３に示す。
図２（ａ）に示すように、光変調素子３０の下には紙面の横方向（行方向）に延設された下部電極２１が配置され、また、光変調素子３０の上には紙面に垂直な方向（列方向）に延設された上部電極５２が配置されている。ここで、上部電極５２は透明電極部材で構成されており、図２（ａ）の断面図ではハッチングを省略した。なお、図４（ａ）および図９（ｂ）も同様な趣旨で一部のハッチングを省略している。
【００３１】
図２（ａ）に示すように、光変調素子３０は、基板１０側から順に、磁化固定層３１と、中間層３２と、磁化自由層３３と、を備えている。
磁化固定層３１は、磁化の向きが一方向に固定された磁性層である。
すべての光変調素子３０において磁化固定層３１は、例えば、磁化の向きが上向きに固定されている（図３参照）。
磁化自由層３３は、磁化固定層３１よりも容易に磁化の向きを回転することができる磁性層である。
中間層３２は、磁化固定層３１と磁化自由層３３との間に設けられた非磁性層である。
なお、図２（ａ）および図３の例では、磁化自由層３３の上に保護層３４を備えているが、これはオプションである。
【００３２】
絶縁層４０は、絶縁体からなる。以下では、絶縁層４０を、基板１０側から順に、絶縁層４１と、絶縁層４２と、に形式的に２つの層に区別して説明するが、絶縁層４１と絶縁層４２とは、同じ材料で一体的に形成されている。
【００３３】
図３に示すように、空間光変調器１は、複数の光変調素子３０が２次元配列され当該光変調素子３０，３０間に絶縁層４１を備える階層と、光変調素子３０同士の間に対応する領域であって絶縁層４１の光入射側の一面を被覆するように設けられた素子間磁性層７０と、光変調素子３０と素子間磁性層７０との間を絶縁する絶縁層４２と、を備えている。
図３には、説明のため、空間光変調器１への入射光を模式的に示す矢印と、空間光変調器１からの反射光を模式的に示す矢印と、光変調素子３０および素子間磁性層７０の磁化の向きを模式的に示す白抜き矢印とが記載されている。それらの模式的な矢印を見易くするため、図３では、絶縁層４１，４２等の一部の断面のハッチングを省略している。なお、図５および図１０も同様な趣旨で一部のハッチングを省略している。
【００３４】
素子間磁性層７０は、磁化の向きが一方向に固定された磁性層である。
素子間磁性層７０は、例えば、磁化の向きが上向きに固定されている（図３参照）。
なお、図２（ａ）および図３の例では、素子間磁性層７０の上に保護層７１を備えているが、これはオプションであり、図１では省略している。
【００３５】
図２（ｂ）は、図２（ａ）の略図であって、明状態における光変調素子３０の磁化の向きを模式的に示す図である。
図２（ｃ）は、図２（ａ）の略図であって、暗状態における光変調素子３０の磁化の向きを模式的に示す図である。
【００３６】
図３に示すように、空間光変調器１において、絶縁層４１は、例えば、電極５１の下に配置された光変調素子３０と、電極５２の下に配置された光変調素子３０との間に設けられている。一方で、図１では、空間光変調器１において、絶縁層４１は、例えば、電極２１の上に配置された光変調素子３０と、電極２２の上に配置された光変調素子３０との間にも設けられている。つまり、平面視では、絶縁層４１の膜の中に、複数の光変調素子３０が絶縁体による縦横の仕切線で分離されて２次元配列されている。
【００３７】
図３に示すように、空間光変調器１において、絶縁層４２は、例えば、電極５１と電極５２との間に絶縁体が設けられている下側の階層と、全面に絶縁体が形成された上側の階層とを備えている。これを、図１の平面図にあてはめると、絶縁層４２の下側の膜の中では、複数の上部電極５０が絶縁体による縦の仕切り線で分離されていることになる。
また、絶縁層４２の上側の膜は、各光変調素子３０および光変調素子３０，３０間を被覆するように、平面全面に形成されている（図２（ａ）および図３参照）。
絶縁層４２は、その上下に設けられている素子間磁性層７０と光変調素子３０とを絶縁するために設けられている。
【００３８】
［２．空間光変調器の各構成要素の詳細］
＜基板＞
基板１０は、下部電極２０を形成するために設けられている。基板１０の材料は、公知の基板材料が適用できる。本実施形態では、基板１０として、例えば、シリコン基板の表面を熱酸化した酸化膜付シリコン基板を用いる。
【００３９】
＜電極＞
≪下部電極≫
下部電極２０は、一般的な電極材料で構成されている。このような材料として、例えば、導電性のよいＣｕ，Ａｌ，Ａｕ，Ａｇ，Ｔａ，Ｃｒ等の金属やその合金を挙げることができる。本実施形態では、一例として、下部電極２０には、Ｃｕを用いることとした。
下部電極２０の形成方法としては、例えばスパッタリング法等の公知の方法により電極材料を成膜し、フォトリソグラフィ工程と、エッチングまたはリフトオフ法等の工程とを用いることができる。
【００４０】
≪上部電極≫
上部電極５０は、入射光が透過し易いような電極材料で構成されている。このような材料として、例えばインジウム−スズ酸化物（Indium Tin Oxide：ＩＴＯ）、インジウム亜鉛酸化物（Indium Zinc Oxide：ＩＺＯ）等の公知の透明電極材料を挙げることができる。本実施形態では、一例として、上部電極５０には、ＩＺＯを用いることとした。
上部電極５０の形成方法は、下部電極２０と同様である。なお、透明電極材料の成膜方法は、スパッタリング法の他に、真空蒸着法、塗布法等を用いることもできる。
【００４１】
＜絶縁体＞
絶縁層４０を形成する絶縁体は、一般的な絶縁体材料で構成されている。このような材料として、例えばＳｉＯ2やＡｌ2Ｏ3等の酸化膜や、Ｓｉ3Ｎ4やＭｇＦ2等を挙げることができる。本実施形態では、一例として、絶縁層４０は、ＳｉＯ2で構成されていることとした。
【００４２】
＜光変調素子＞
光変調素子３０は、スピン注入型光変調素子であり、例えばＣＰＰ−ＧＭＲ素子やＴＭＲ素子で構成される。本実施形態では、一例として、光変調素子３０は、ＣＰＰ−ＧＭＲ素子で構成されていることとした。
【００４３】
≪磁化自由層≫
磁化自由層３３の材料としては、磁気光学効果の大きい材料を用いることができる。
磁化自由層３３の材料は、例えばＣＰＰ−ＧＭＲ素子やＴＭＲ素子に用いられる公知の磁性材料を用いることができる。このような磁性材料は、垂直磁気異方性材料または面内磁気異方性材料であり、例えば、ＣｏＦｅＢ、ＣｏＦｅ、Ｃｏ、Ｆｅ、ＣｏＦｅＳｉ、ＣｏＦｅＧｅ等遷移金属系材料を主に用いることができる。
また、（遷移金属／貴金属）多層膜、Ｃｏ／Ｐｔ多層膜、Ｃｏ／Ｐｄ多層膜、Ｆｅ／Ｐｄ多層膜、ＣｏＦｅ／Ｐｄ多層膜、Ｆｅ／Ｐｔ多層膜等を挙げることができる。
または、希土類金属と遷移金属の合金（ＲＥ−ＴＭ合金）、ＧｄＦｅ合金、ＧｄＣｏＦｅ合金、ＧｄＣｏ合金、ＴａＦｅＣｏ合金、Ｔｂ−Ｆｅ−Ｃｏ合金等を挙げることができる。さらに、Ｌ１0系の規則合金としたＦｅＰｔ，ＦｅＰｄ等を挙げることができる。
本実施形態では、一例として、磁化自由層３３は、垂直磁気異方性材料のＧｄＦｅ合金で構成されていることとした。
【００４４】
≪中間層≫
中間層３２は、光変調素子３０が例えばＣＰＰ−ＧＭＲ素子なのかＴＭＲ素子なのかに応じて、材料が異なる。
本実施形態のように光変調素子３０がＣＰＰ−ＧＭＲ素子で構成されている場合、中間層３２は、例えば、Ｃｕ、Ａｌ、Ａｕ、Ａｇ等の金属からなり、その厚さは１〜１０ｎｍとすることが好ましい。以下では、一例として中間層３２はＡｇで構成されているものとする。なお、光変調素子３０がＴＭＲ素子であれば、中間層３２は、絶縁体の層で構成される。このような絶縁体の層は、例えばＡｌ2Ｏ3、ＭｇＯのような絶縁体や、Ｍｇ／ＭｇＯ／Ｍｇのような絶縁体を含む積層膜からなり、その厚さは０．１〜２ｎｍとすることが好ましい。
【００４５】
≪磁化固定層≫
磁化固定層３１は、磁化自由層３３と同様に、ＣＰＰ−ＧＭＲ素子やＴＭＲ素子に用いられる公知の磁性材料にて構成することができる。ただし、磁化固定層３１は磁化が固定されるように、磁化自由層３３よりも保磁力が大きくなるように、磁性材料や厚さが選択される。本実施形態では、一例として、磁化固定層３１は、垂直磁気異方性材料のＴｂ−Ｆｅ−Ｃｏ合金で構成されていることとした。
【００４６】
＜素子間磁性層＞
素子間磁性層７０は、光変調素子３０の磁化自由層３３と同様に、ＣＰＰ−ＧＭＲ素子やＴＭＲ素子に用いられる公知の磁性材料にて構成することができる。
本実施形態では、素子間磁性層７０は、そのカー回転角（以下、θk2と表記する）が、光変調素子３０の磁化自由層３３のカー回転角（以下、θk1と表記する）とほぼ同等となるように構成されている。ここで、素子間磁性層７０のカー回転角θk2と、磁化自由層３３のカー回転角θk1とがほぼ同等とは、素子間磁性層７０のカー回転角の絶対値|θk2|と、磁化自由層３３のカー回転角の絶対値|θk2|とが同じオーダーで、その誤差が例えば２０％以内であることを意味する。さらに、その誤差が１０％以内であることが好ましく、|θk2|と|θk1|とが等しいことが望ましい。
【００４７】
また、本実施形態では、素子間磁性層７０は、その保磁力が、光変調素子３０の磁化自由層３３の保磁力よりも大きくなるように構成されている。
ここで、素子間磁性層７０の保磁力が、磁化自由層３３の保磁力よりも大きいとは、それぞれの保磁力の絶対値が同じオーダーではなく、桁が違うことを意味する。さらに、その違いは十数倍以上であることが好ましく、違いが１００倍以上であることが望ましい。
【００４８】
本実施形態では、素子間磁性層７０は、その保磁力が磁化自由層３３の保磁力より大きく、かつ、素子間磁性層７０のカー回転角の絶対値|θk2|は、磁化自由層３３のカー回転角の絶対値|θk1|と同程度で収まる範囲の磁性材料で構成されていることとした。
【００４９】
このような磁性材料を用いた磁性膜の物理特性の一例について図６（ａ）および図６（ｂ）を参照して説明する。前提として、空間光変調器１の光変調素子３０を構成する磁化自由層３３に用いたものと同様の条件でＧｄＦｅ合金膜を作製した。また、空間光変調器１の素子間磁性層７０に用いたものと同様の条件でＴｂ−Ｆｅ−Ｃｏ合金膜を、前記ＧｄＦｅ合金の磁性膜と同じ形状で形成した。なお、２つの磁性膜は、成膜条件は同じであるが、材料が異なるので当然に膜厚が異なる。
【００５０】
そして、波長７８０ｎｍのレーザ光源を用いて、各磁性膜に対して印加する印加磁界の大きさおよび向きを変化させたときのカー回転角を測定した。
このときにＧｄＦｅ合金膜（磁化自由層３３に対応）について測定された、印加磁界−カー回転角特性の一例を図６（ａ）に示す。また、このときにＴｂ−Ｆｅ−Ｃｏ合金膜（素子間磁性層７０に対応）について測定された、印加磁界−カー回転角特性の一例を図６（ｂ）に示す。なお、保磁力の単位については、１［Ｏｅ］＝７９．５７７［Ａ／ｍ］で換算可能である。
【００５１】
図６（ａ）および図６（ｂ）において、横軸は、磁性膜に印加した磁界（印加磁界）を示し、縦軸はカー回転角を示す。ただし、図６（ａ）の横軸の目盛りは図６（ｂ）の横軸の目盛りよりも１桁小さい。
図６（ａ）に示すように、ＧｄＦｅ合金膜（磁化自由層３３に対応）の場合、保磁力Ｈｃは６０Ｏｅであり、カー回転角の絶対値｜θk1｜は０．１４度であった。
図６（ｂ）に示すように、Ｔｂ−Ｆｅ−Ｃｏ合金膜（素子間磁性層７０に対応）の場合、保磁力Ｈｃは８ｋＯｅであり、カー回転角の絶対値｜θk2｜は０．１３度であった。
【００５２】
図６（ａ）および図６（ｂ）の結果を比較すると、ＧｄＦｅ合金膜（磁化自由層３３に対応）のカー回転角の絶対値｜θk1｜を基準にしたとき、Ｔｂ−Ｆｅ−Ｃｏ合金膜（素子間磁性層７０に対応）のカー回転角の絶対値｜θk2｜との誤差は約７％であることが分かる。
【００５３】
また、ＧｄＦｅ合金膜（磁化自由層３３に対応）の保磁力Ｈｃを基準にしたとき、Ｔｂ−Ｆｅ−Ｃｏ合金膜（素子間磁性層７０に対応）の保磁力Ｈｃは、その約１３３倍であることが分かる。なお、保磁力については、磁化自由層３３の磁化の向きが容易に反転する範囲で素子間磁性層７０の磁化が一方向に固定できていれば、素子間磁性層７０の保磁力は素子間磁性層７０の１０倍程度でもよい。つまり、この例の場合、Ｔｂ−Ｆｅ−Ｃｏ合金膜（素子間磁性層に対応）の保磁力Ｈｃは、測定値よりも１桁小さい８００Ｏｅ程度であってもよい。
【００５４】
再び図１〜図３を参照して空間光変調器１の各構成要素の詳細について説明する。
＜オプション＞
≪保護層≫
保護層３４は、光変調素子３０の磁化自由層３３を保護するものである。また、特に磁化自由層３３が酸化し易いＲＥ−ＴＭ合金を含む場合、表面（上面）の酸化を防止するために必要に応じて設けられる。保護層３４は、例えば、Ｔａ，Ｒｕ，Ｃｕの単層で形成される。または、磁化自由層３３の側から順にＣｕ／Ｔａの２層の金属膜や、Ｃｕ／Ｒｕの２層の金属膜で形成される。本実施形態では、一例として、保護層３４は、Ｒｕ単層で構成されていることとした。
保護層７１は、素子間磁性層７０を保護するものであり、保護層３４と同様の材料で構成される。
【００５５】
≪下地層≫
光変調素子３０の磁化固定層３１と下部電極２０との間に、密着性を良好にするための下地層（図示省略）を設けてもよい。
≪金属膜≫
透明な上部電極５０と光変調素子３０との間に、接触抵抗を低減させて応答速度を上げるための金属膜（図示省略）を介在させてもよい。
【００５６】
≪電流供給及び画素選択装置≫
図１に示す電流供給及び画素選択装置８０は、図１に模式的にパルス波形を示したように例えばパルス電流を流す電流源８１（図７参照）を備え、マトリクススイッチ等により２次元配列された光変調素子３０を選択して電流を供給する公知の電流供給及び画素選択装置で構成されている。このために、電流供給及び画素選択装置８０は、下部電極２０（２１，２２，２３，２４）を選択する機能と、上部電極５０（５１，５２，５３，５４）を選択する機能と、選択された下部電極２０と上部電極５０の間に電流を供給する機能とを備える。図１において縦に延設された上部電極５０と、図１において横に延設された下部電極２０と、の交点として選択された光変調素子３０の磁化自由層３３の磁化の向きは、電流源８１からのパルス電流を流す向きによって制御される。
【００５７】
電流供給及び画素選択装置８０は、空間光変調器１において明状態にすべき光変調素子３０をターゲット画素として選択し、磁化自由層３３の磁化の向きを、磁化固定層３１とは異なる向きに反転する制御を行い、暗状態にすべき光変調素子３０の磁化自由層３３の磁化の向きを、磁化固定層３１と同じ向きにする制御を行う機構である。なお、初期状態では、磁化自由層３３の磁化の向きは、磁化固定層３１と同じように上向きとしている。
【００５８】
≪光照射機構≫
空間光変調器１と、電流供給及び画素選択装置８０に加えて、さらに、光照射機構を設けることで、ホログラフィ表示装置を構成することができる。前記光照射機構は、例えばレーザ光源９０（図７参照）と、偏光フィルタ９１（図３参照）と、偏光フィルタ９２（図３参照）とを備える。
【００５９】
［３．空間光変調器の作製方法］
図１〜図３に示す空間光変調器１の作製方法の一例を以下に示す。
なお、本実施形態では、前記したように、磁化固定層３１および素子間磁性層７０の材料にＴｂ−Ｆｅ−Ｃｏ、中間層３２の材料にＡｇ、磁化自由層３３の材料にＧｄＦｅ合金、保護層３４の材料にＲｕをそれぞれ用いている。
【００６０】
＜製膜工程：Ｓ１＞
まず、基板１０として酸化膜付シリコン基板を用意し、下部電極２０を形成する。この下部電極２０を形成した酸化膜付シリコン基板上に、磁化固定層３１、中間層３２、磁化自由層３３、保護層３４の順に真空中で一貫して成膜する。成膜には、スパッタリング法等公知の技術を用いる。
【００６１】
＜絶縁層形成工程：Ｓ２＞
保護層３４上に、画素サイズのレジストを形成した後、Ａｒイオン等によるイオンビームミリング法によって下部電極２０までミリング加工し、絶縁層４１を堆積する。
【００６２】
＜素子間磁性層形成工程：Ｓ３＞
レジストを剥離した後に上部電極５０を形成する。そして、上部電極５０の上から全面に絶縁層４２を形成し、再度、画素サイズのレジストを形成し、素子間磁性層７０を堆積する。最後に、レジストをリフトオフすることで、光変調素子３０以外のエリアに素子間磁性層７０が形成された空間光変調器１が完成する。
【００６３】
［４．空間光変調器による光変調動作例］
図１〜図３に示す空間光変調器１の光変調動作例について、図８〜図１０に示すような空間光変調器１０１と対比させながら説明する。図８〜図１０は図１〜図３にそれぞれ対応している。空間光変調器１０１は、図８〜図１０に示すように、素子間磁性層７０を備えておらず、絶縁層４２が、例えば、電極５１と電極５２との間に設けられているものの、全面には形成されていない点が、第１実施形態に係る空間光変調器１と相違している。
この比較例の空間光変調器１０１において、空間光変調器１と同じ構成には同じ符号を付して説明を省略する。
【００６４】
図８に仮想線で示す画素単位１０２のＤ−Ｄ線矢視における断面図を図９（ａ）に示し、図８のＤ−Ｄ線矢視における断面図を図１０に示す。
なお、図９（ｂ）は、図９（ａ）の略図であって、画素単位１０２に配置された光変調素子３０の明状態における磁化の向きを模式的に示す図である。
また、図９（ｃ）は、図９（ａ）の略図であって、画素単位１０２に配置された光変調素子３０の暗状態における磁化の向きを模式的に示す図である。
【００６５】
図１０において、電極５１の下に配置された光変調素子３０の磁化自由層３３は、磁化の向きが下向きになっている。そのため、偏光フィルタ９１を通過した光であって、この磁化自由層３３で反射した光は、偏光フィルタ９２を通過する。すなわち、明状態となる（図９（ｂ）参照）。
図１０において、電極５２の下に配置された光変調素子３０の磁化自由層３３は、磁化の向きが上向きになっている。そのため、偏光フィルタ９１を通過した光であって、この磁化自由層３３で反射した光は、偏光フィルタ９２でカットされる。すなわち、暗状態となる（図９（ｃ）参照）。
なお、以上の２つの動作は、第１実施形態に係る空間光変調器１も同様である。
【００６６】
しかしながら、図１０に示すように、比較例の空間光変調器１０１では、素子間磁性層７０を備えていない。そのため、図１０において、偏光フィルタ９１を通過した光であって、電極５１と電極５２との間に配置された絶縁層４２で反射した光は、偏光面が回転していない。よって、絶縁層４２で反射した光は、図９（ｂ）の「明状態」となることはなく、かつ、図９（ｂ）の「暗状態」ともならずに明・暗の中間状態となってしまう。つまり、比較例の空間光変調器１０１では、光変調素子３０，３０間の絶縁層４２からの反射光は、偏光フィルタ９２では完全には取り除くことができない。そのため、例えばホログラフィ立体像として表示される再生像のノイズ成分となって、コントラストが低下してしまう。
【００６７】
これに対して、図３に示すように、第１実施形態に係る空間光変調器１では、光変調素子３０，３０間の絶縁層４１の上方であって、全面に形成された絶縁層４２の上方に、磁化の向きが上向きに固定された素子間磁性層７０を備えている。そのため、図３において、電極５１の下に配置された光変調素子３０と、電極５２の下に配置された光変調素子３０と、の間に対応する領域の上方に設けられた素子間磁性層７０に光が入射した場合、暗状態となる。
【００６８】
さらに、本実施形態の空間光変調器１では、素子間磁性層７０は、そのカー回転角が、光変調素子３０の磁化自由層３３のカー回転角とほぼ同等となるように構成されている。
したがって、例えば、光変調素子３０の磁化自由層３３の磁化の向きが上向きの場合、すなわち暗状態の場合、図３に示すように、磁化自由層３３からの反射光の偏光状態と、素子間磁性層７０からの反射光の偏光状態とが同等であるため、磁化自由層３３からの反射光と、素子間磁性層７０からの反射光とは、偏光フィルタ９２で同等に遮蔽される。一方、光変調素子３０の磁化自由層３３の磁化の向きが下向きの場合、すなわち明状態の場合、磁化自由層３３からの反射光のみが、偏光フィルタ９２を透過する。そのため、空間光変調器１では、高コントラストなホログラフィ立体像を表示することができる。
【００６９】
空間光変調器１にレーザ光を照射したときに再生されるホログラフィ立体像の視域角Ψは、下記式（１）で表される。式（１）において、Ｐは空間光変調器１の画素ピッチ（図３参照）、λは入射した光の波長、φは空間光変調器の最大回折角を示す。
【００７０】
【数１】
2015014671.tif 000003
【００７１】
（第２実施形態）
図４および図５は、第２実施形態に係る空間光変調器１Ｂを模式的に示す図である。
空間光変調器１Ｂは、絶縁層４２が光変調素子３０，３０の間に対応する領域を被覆するように設けられている点が、第１実施形態の空間光変調器１と相違する。そのため、空間光変調器１Ｂの平面図は図１と同様なので省略する。また、図４および図５は、図２および図３にそれぞれ対応している。空間光変調器１Ｂにおいて、空間光変調器１と同じ構成には同じ符号を付して説明を省略する。
【００７２】
図５に示すように、第２実施形態の空間光変調器１Ｂにおいて、絶縁層４２は、例えば、電極５１と電極５２との間に絶縁体が設けられている下側の階層と、その上側の階層であって素子間磁性層７０の下に配置された絶縁体の膜の階層とを備えている。つまり、空間光変調器１Ｂでは、光変調素子３０の上には絶縁体を設けていない（図４（ａ）参照）。
【００７３】
光変調素子３０の上に絶縁体を設けると、その絶縁体の層が透明であったとしても、その絶縁体の層を往復して通過する光のエネルギーロスがどうしても生じてしまう。つまり、回折効率が低減してしまう。これに対して、空間光変調器１Ｂは、このような光の利用効率が低減する事態を防止する効果がある。
【００７４】
この空間光変調器１Ｂの作製方法は、空間光変調器１と同様に、前記した製膜工程（Ｓ１）、前記した絶縁層形成工程（Ｓ２）を行った後、素子間磁性層形成工程（Ｓ３Ｂ）として、以下の工程を行えばよい。すなわち、Ｓ２に続いて、レジストを剥離した後に上部電極５０を形成する。そして、上部電極５０の上に、再度、画素サイズのレジストを形成し、全面に絶縁層４２を形成し、素子間磁性層７０を堆積する。最後に、レジストをリフトオフすることで、光変調素子３０以外のエリアに素子間磁性層７０が形成された空間光変調器１Ｂが完成する。
【００７５】
以上、実施形態に基づいて本発明に係る空間光変調器について説明したが、本発明はこれらに限定されるものではない。例えば、磁化固定層３１および素子間磁性層７０は、磁化の向きが上向きに固定されているものとしたが（図３参照）、下向きに固定してもよい。この場合には、偏光フィルタ９２の設定を変更して、磁化自由層３３の磁化の向きが上向きであるときに「明状態」となるようにすればよい。
【００７６】
また、すべての光変調素子３０において磁化固定層３１が一方向に固定されていれば、その方向は、素子間磁性層７０と反対の向きであってもよい。この場合、初期状態では、磁化自由層３３の磁化の向きは、磁化固定層３１とは反対の向き（素子間磁性層７０と同じ向き）とすればよい。
【００７７】
また、磁化自由層３３のカー回転角と、素子間磁性層７０のカー回転角とがほぼ同等となる組み合わせとしてＧｄＦｅ合金膜と、Ｔｂ−Ｆｅ−Ｃｏ合金膜との組み合わせを説明したが、組み合わせはこれに限定されるものではない。
また、本実施形態では、磁化固定層３１および素子間磁性層７０の材料を同じものとしたが、異なる材料を用いてもよい。
【符号の説明】
【００７８】
１，１Ｂ，１０１  空間光変調器
２，２Ｂ，１０２  画素単位
１０    基板
２０（２１，２２，２３，２４）  下部電極
３０    光変調素子
３１    磁化固定層
３２    中間層
３３    磁化自由層
３４    保護層
４０（４１，４２）  絶縁層
５０（５１，５２，５３）  上部電極
７０    素子間磁性層
７１    保護層
８０    電流供給及び画素選択装置
８１    電流源
９０    レーザ光源
９１，９２  偏光フィルタ
９３    ハーフミラー
【図１】
2015014671.tif 000004
【図２】
2015014671.tif 000005
【図３】
2015014671.tif 000006
【図４】
2015014671.tif 000007
【図５】
2015014671.tif 000008
【図６】
2015014671.tif 000009
【図７】
2015014671.tif 000010
【図８】
2015014671.tif 000011
【図９】
2015014671.tif 000012
【図１０】
2015014671.tif 000013